ПЛАСТИЧНАЯ СМАЗКА
GREASE

БЛАСТЬ ТЕХНИКИ
Изобретение относится к составу смазочных композиций, используемых в промышленности строительных материалов, машиностроении, химической, текстильной промышленности и агропромышленном комплексе для смазки узлов машин и механизмов, работающих в условиях агрессивных сред в интервале температур от - 30 до +250°С.
УРОВЕНЬ ТЕХНИКИ
Известна пластичная смазка для подшипников качения технологического оборудования, содержащая комплексное мыло 12-оксистеариновой кислоты или гидрированного касторового масла, тетраборную и терефталевую кислоты, тиодифениламин, полиалкиленсукцинимид, диалкилтиофосфат цинка и нефтяное масло - остальное [Патент РФ 1780316. Опубл. 27.05.1995 г.].
Однако эта смазка обладает склонностью к термоупрочнению, что ограничивает область ее применения.
Известна смазка на основе минерального масла, загущенная литиевым мылом стеариновой кислоты, диметилдихлорсиланом и аэросилом и содержащая в качестве добавок фенил-β-нафтиламин, антраниловую кислоту, порошок меди и нафтенат меди [Патент РФ 2065483. Опубл. 20.08.1996 г.].
Однако главный недостаток этой смазки в том, что верхний температурный предел ее применения не превышает 145°С, так как при температуре выше +145°С антраниловая кислота начинает плавиться, возгоняется и окисляется.
Наиболее близким по технической сущности и достигаемому результату, то есть прототипом, является смазка для подшипников качения, которая содержит комплексное литиевое мыло 12-оксистеариновой кислоты или гидрированного касторового масла, тетраборной и терефталевой кислот - 23-27%; диалкилдитиофосфат цинка - 1,5-2,5%; 2,2'-метилен-бис-4-метил-6-третбутилфенол - 0,7-0,15%; полисилоксановую жидкость - 37-47% и масло нефтяное - остальное [Патент РФ 1780318. Опубл. 30.04.1995 г.].
Недостатками прототипа являются:
- недостаточно высокая температура каплепадения;
- высокое термоупрочнение;
- низкие нагрузки задира и сваривания.
СУЩНОСТЬ ИЗОБРЕТЕНИЯ
Задачей изобретения является поиск состава пластичной смазки, позволяющей:
- повысить температуру каплепадения;
- снизить термоупрочнение;
- повысить нагрузки задира и сваривания.
Поставленная задача решена пластичной смазкой, содержащей масло, литиевое мыло 12-оксистеариновой кислоты, политетрафторэтилен и полисилоксановую жидкость, которая дополнительно содержит дифениламин, суспензию ацетата и стеарата меди в касторовом масле в соотношении 1:1:3÷1:2:4, а в качестве масла - смесь трансформаторного и индустриального масел при следующем соотношении компонентов, мас.%:
литиевое мыло
12-оксистеариновой кислоты
10-18
политетрафторэтилен
3-5
полисилоксановая жидкость
18-25
дифениламин
0,1-0,5
суспензия ацетата и стеарата меди в касторовом
масле в соотношении 1:1:3-1:2:4
0,2-3,1
трансформаторное масло
30-50
индустриальное масло
остальное
СВЕДЕНИЯ, ПОДТВЕРЖДАЮЩИЕ ВОЗМОЖНОСТЬ ВОСПРОИЗВЕДЕНИЯ ИЗОБРЕТЕНИЯ
Для приготовления заявленной пластичной смазки используют следующие ингредиенты:
Литиевое мыло 12-оксистеариновой кислоты, получаемое известным способом по реакции омыления 12-оксистеариновой кислоты (ТУ 38 101721-78) гидроксидом лития (ГОСТ 8595-75);
Политетрафторэтилен (ПТФЭ), (ГОСТ 10007-80) под товарным названием фторопласт-4;
Полисилоксановая жидкость, например жидкость марки ПЭС-5
(ГОСТ 13004-77) или жидкость марки 132-24 (ГОСТ 10975-74);
Дифениламин (ГОСТ 5825-70);
Меди ацетат ГОСТ 5852-79;
Меди стеарат (ТУ 6-09-16-1417-85);
Касторовое масло техническое (ГОСТ 8988-2002);
Масло трансформаторное (ГОСТ 982-68);
Масло индустриальное И20-А (ГОСТ 20799-88).
Пример 1
В реактор-смеситель с мешалкой и обогреваемой рубашкой последовательно загружают касторовое масло, ацетат и стеарат меди в соотношении ацетат меди: стеарат меди:касторовое масло 1:1:3, всего 3,1 мас.% (3,1 кг) и перемешивают в течение 30-40 мин при температуре 80-85°С. Затем к полученной суспензии при перемешивании добавляют 18 мас.% (18 кг) полисилоксановой жидкости (ПЭС-5) и 70% (45,1 кг) от расчетного количества смеси трансформаторного и индустриального масел, т.е. 35 кг трансформаторного масла и 10,1 кг индустриального масла, после чего повышают температуру до 110-120°С, перемешивают в течение 25-35 мин и гомогенизируют в течение 20-25 мин при помощи насоса-гомогенизатора. Затем добавляют в реактор оставшиеся 30% (19,3 кг) смеси трансформаторного и индустриального масла, т.е. 15 кг трансформаторного масла и 4,3 кг индустриального масла, 10 мас.% (10 кг) литиевого мыла 12-оксистеариновой кислоты, 0,5 мас.% (0,5 кг) дифениламина, 4 мас.% (4 кг) политетрафторэтилена, повышают температуру смеси в реакторе до 180°С, гомогенизируют 15 мин и охлаждают. Полученная смазочная композиция готова к применению.
Пример 2
В реактор-смеситель с мешалкой и обогреваемой рубашкой последовательно загружают касторовое масло, ацетат и стеарат меди в соотношении ацетат меди:стеарат меди:касторовое масло 1:1,5:3,5, всего 2,5 мас.% (2,5 кг) и перемешивают в течение 30-40 мин при температуре 80-85°С. Затем к полученной суспензии при перемешивании добавляют 25 мас.% (25 кг) полисилоксановой жидкости (ПЭС-5) и 70% (38,6 кг) от расчетного количества смеси трансформаторного и индустриального масел, т.е. 28 кг трансформаторного масла и 10,6 кг индустриального масла, после чего повышают температуру до 110-120°С, перемешивают в течение 25-35 мин и гомогенизируют в течение 20-25 мин при помощи насоса-гомогенизатора. Затем добавляют в реактор оставшиеся 30% (16,6 кг) смеси трансформаторного и индустриального масла, т.е. 12 кг трансформаторного масла и 4,6 кг индустриального масла, 12 мас.% (12 кг) литиевого мыла 12-оксистеариновой кислоты, 0,3 мас.% (0,3 кг) дифениламина, 5 мас.% (5 кг) политетрафторэтилена, повышают температуру смеси в реакторе до 180°С, гомогенизируют 15 мин и охлаждают. Полученная смазочная композиция готова к применению.
Пример 3
В реактор-смеситель с мешалкой и обогреваемой рубашкой последовательно загружают касторовое масло, ацетат и стеарат меди в соотношении ацетат меди: стеарат меди:касторовое масло 1:2:4, всего 0,2 мас.% (0,2 кг) и перемешивают в течение 30-40 мин при температуре 80-85°С. Затем к полученной суспензии при перемешивании добавляют 20 мас.% (20 кг) полисилоксановой жидкости марки 132-24 и 70% (41,1 кг) от расчетного количества смеси трансформаторного и индустриального масел, т.е. 21 кг трансформаторного масла и 20,1 кг индустриального масла, после чего повышают температуру до 110-120°С, перемешивают в течение 25-35 мин и гомогенизируют в течение 20-25 мин при помощи насоса-гомогенизатора. Затем добавляют в реактор оставшиеся 30% (17,6 кг) смеси трансформаторного и индустриального масла, т.е. 9 кг трансформаторного масла и 8,6 кг индустриального масла, 18 мас.% (18 кг) литиевого мыла 12-оксистеариновой кислоты, 0,1 мас.% (0,1 кг) дифениламина, 3 мас.% (3 кг) политетрафторэтилена, повышают температуру смеси в реакторе до 180°С, гомогенизируют 15 мин и охлаждают. Полученная смазочная композиция готова к применению.:
Заявляемая смазка была испытана на четырехшариковой машине (ЧШМ) по ГОСТ 9490-75 по следующим показателям: нагрузка задира и нагрузка сваривания. Температура каплепадения определялась по ГОСТ 6793-94. Термоупрочнение при 170°С определялось по ГОСТ 7143-73.
В таблице приведены результаты испытаний различных составов заявленной смазки и состава-прототипа.
Из таблицы видно, что температура каплепадения, нагрузка задира и нагрузка сваривания существенно возрастают по сравнению с прототипом, а термоупрочнение при 170°С снижается.
К достоинствам предлагаемой смазки можно отнести также:
- высокую вязкость - свыше 10;
- менее высокую температуру процесса приготовления смазки - 180°С по сравнению с 220-250°С по прототипу;
- невысокий расход смазки при средних и высоких нагрузках в узле трения;
- продолжительное время работы в аварийном режиме, т.е. при температуре выше 220°С и влажности 100%;
- низкую испаряемость при 200°С.